КОМПЛЕКСНАЯ ГИДРОПЕРЕРАБОТКА С ВЫСОКОПРОИЗВОДИТЕЛЬНЫМИ КАТАЛИЗАТОРАМИ

1. Способ получения базового масла, включающий:
3
обеспечение первого катализатора, включающего по меньшей мере один металл VIII группы, нанесенный на носитель катализатора, и имеющего плотность 600 кг/м или менее;
обеспечение второго катализатора, включающего по меньшей мере один металл VIII группы, имеющего производительность при депарафинизации достаточную для обеспечения обработки потока легких нейтральных (150N) углеводородов из установки для гидрокрекинга среднего давления, имеющего кинематическую вязкость при 100°С менее 5 и конечную температуру кипения менее 550°С, при 320°С и ЧОСЖ, равной 1, с получением базового масла, имеющего температуру застывания менее -15°С и ПВ по меньшей мере 160;
приведение сырья в контакт с первым катализатором при эффективных условиях для обработки сырья, причем указанные эффективные условия являются эффективными для одного из процессов, выбранного из гидрообработки, гидроочистки или гидрирования ароматических соединений, и
приведение обработанного сырья в контакт со вторым катализатором при условиях, эффективных для депарафинизации обработанного сырья.
2
2
3
2. Способ по п.1, в котором катализатор депарафинизации включает ZSM-48 с соотношением SiO:AlO, составляющим от примерно 70 до примерно 110.
3
3. Способ по п.1, в котором катализатор депарафинизации имеет плотность 600 кг/м или менее.
4. Способ по п.1, в котором первый катализатор включает носитель M41S.
5. Способ по п.1, в котором первый катализатор включает МСМ-41.
3
6. Способ по п.1, в котором первый катализатор имеет плотность 550 кг/м или менее.
3
7. Способ по п.1, в котором первый катализатор имеет плотность 500 кг/м или менее.
8. Способ по п.1, в котором первый катализатор включает по меньшей мере один металл VIII группы, выбранный из Pt, Pd и их смеси.
9. Способ по п.8, в котором первый катализатор включает по меньшей мере 0,5 мас.% по меньшей мере одного металла VIII группы.
3
10. Способ по п.1, дополнительно включающий приведение депарафинизированного, обработанного сырья в контакт с третьим катализатором при условиях, эффективных для гидроочистки или гидрирования ароматических соединений, причем указанный третий катализатор имеет плотность 600 кг/м или менее.
11. Способ по п.10, в котором третий катализатор включает МСМ-41.
3
12. Способ по п.10, в котором третий катализатор имеет плотность 550 кг/м или менее.
13. Способ по п.10, в котором третий катализатор включает по меньшей мере один металл VIII группы, выбранный из Pt, Pd и их смеси.
14. Способ по п.10, в котором третий катализатор включает по меньшей мере 0,5 масс.% по меньшей мере одного металла VIII группы.
15. Способ получения базового масла, включающий:
3
приведение сырья в контакт с первым катализатором, причем указанный первый катализатор включает по меньшей мере один металл VIII группы, нанесенный на носитель катализатора, и имеет плотность 600 кг/м или менее, при эффективных условиях для обработки сырья, причем указанные эффективные условия являются эффективными для одного из процессов, выбранного из гидрообработки, гидроочистки или гидрирования ароматических соединений,и
2
2
3
приведение обработанного сырья в контакт с катализатором, включающим ZSM-48 с соотношением SiO:AlO, составляющим от примерно 70 до примерно 110, и металлический гидрирующий компонент, при условиях, эффективных для депарафинизации обработанного сырья.